(57)【要約】【課題】酸素透過度および二酸化炭素透過度が高く、かつ二酸化炭素透過度／酸素透過度の比が大きい、青果物や花卉類を包装した際の鮮度保持性に優れるポリプロピレン系樹脂フィルムを提供すること。【解決手段】ポリプロピレン（Ａ）５４〜９５重量部と、エチレン−１−オクテンランダム共重合体（Ｂ）４〜４５重量部と、ジグリセリンオレイン酸エステル、グリセリンオレイン酸エステル、およびひまし油エチレンオキサイド付加物からなる群から選択される少なくとも１種の界面活性剤（Ｃ）０．１〜３重量部とを含む層を含有するガス透過制御フィルム。【選択図】なし【特許請求の範囲】
【請求項１】
ポリプロピレン（Ａ）５４〜９５重量部と、
エチレン−１−オクテンランダム共重合体（Ｂ）４〜４５重量部と、
ジグリセリンオレイン酸エステル、グリセリンオレイン酸エステル、およびひまし油エチレンオキサイド付加物からなる群から選択される少なくとも１種の界面活性剤（Ｃ）０．１〜３重量部（ただし、（Ａ）と（Ｂ）と（Ｃ）との合計を１００重量部とする）と
を含む層を含有するガス透過制御フィルム。
【請求項２】
前記ポリプロピレン（Ａ）がプロピレン単独重合体（Ａ１）および／またはプロピレン−α−オレフィン共重合体（Ａ２）であることを特徴とする請求項１に記載のガス透過制御フィルム。
【請求項３】
前記エチレン−１−オクテンランダム共重合体（Ｂ）に含まれる１−オクテンから誘導される構成単位の含有量が２〜２０モル％であることを特徴とする請求項１または２に記載のガス透過制御フィルム。
【請求項４】
多層構造を有し、かつ、前記成分（Ａ）、（Ｂ）および（Ｃ）を含む層が、全体の厚みのうち、５０％以上を占めることを特徴とする請求項１〜３のいずれかに記載のガス透過制御フィルム。
【請求項５】
一軸方向に延伸されていることを特徴とする、請求項１〜４のいずれかに記載のガス透過制御フィルム。
【請求項６】
二軸方向に延伸されていることを特徴とする、請求項１〜４のいずれかに記載のガス透過制御フィルム。
【請求項７】
内部ヘイズ値（ＪＩＳ  Ｋ７１０５）が１％未満であることを特徴とする、請求項１〜６のいずれかに記載のガス透過制御フィルム。
【請求項８】
請求項１〜７のいずれかに記載のガス透過制御フィルムからなる青果物および／または花卉の鮮度保持包装フィルム。
【発明の詳細な説明】
【技術分野】
【０００１】
本発明はガス透過制御フィルムに関し、さらに詳しくは青果物および花卉の包装に適したガス透過制御フィルムに関する。
【背景技術】
【０００２】
ポリオレフィン系樹脂フィルムは一般に成形性、透明性、防湿性、ヒートシール性に優れ、低価格であることより規格袋、レジ袋などのほか食品、日用品、工業製品など様々な製品の包装資材として広く普及している。しかしながら、青果物や花卉類をフィルムで密封包装すると、水分の蒸散や呼吸の速度が低下するので、初期に一定の鮮度保持効果は得られるものの、呼吸により包装内部の酸素が消費されて、二酸化炭素が高濃度の状態になると、嫌気呼吸による腐敗が始まり急速に鮮度が低下するという問題があった。
【０００３】
このため、比較的ガス透過度が高い低密度ポリエチレン（ＬＤＰＥおよびＬＬＤＰＥ）製フィルムが青果物や花卉類の包装にしばしば使用されているが、ポリプロピレン製やポリスチレン製フィルムに比較すると、透明性と剛性が不足するという問題があった。また、ポリスチレン製フィルムは透明性と剛性があり、ガス透過度も比較的高いのでやはり同目的の包装に使用されているが、ポリプロピレン製や低密度ポリエチレン製フィルムに比較すると、伸びが小さいので破れやすく、またシール強度が低いという問題があった。
【０００４】
一方、ポリプロピレン製フィルムは透明性、剛性、シール強度が優れているので、例えば防曇性を付与した二軸延伸ポリプロピレン系フィルムが青果物や花卉類の包装用として使用されている（例えば特許文献１参照）。しかしながら、ポリプロピレン製フィルムは低密度ポリエチレン製やポリスチレン製フィルムに比較すると、ガス透過度が低いので青果物や花卉類を密封包装する場合の鮮度保持性が劣っていた。
【０００５】
そこで、微小な穴を開けてガス透過性を付与したフィルムで、青果物を密封包装する技術が提案されている（例えば特許文献２参照）。しかし、この方法は穴開けを行なうための設備や加工の費用を伴い、かつフィルムの生産性が低下するとともに、穴を通して外部から汚染物質が侵入する可能性があった。
【０００６】
また、プロピレン単位の含有量が９９．１〜９９．９重量％であるプロピレン−α−オレフィンランダム共重合体と、プロピレン単位の含有量が７０〜９０重量％であるプロピレン−α−オレフィンランダム共重合体を、特定割合で含む樹脂組成物から得られるフィルムが提案されている（例えば特許文献３参照）。本フィルムはプロピレン単独重合体に比較して酸素透過度が向上しているものの、二酸化炭素透過度については特に触れていない。
【０００７】
一方、青果物包装の外部から内部に取り込む酸素量を少なく保持し、かつ内部で発生する二酸化炭素を外部に逃がすことで、青果物が低呼吸状態になり、老化が遅くなって鮮度保持性が向上することが知られている。このような青果物の包装内部環境を実現するためには二酸化炭素透過度／酸素透過度の比を比較的大きくすることが必要である。
【０００８】
また、ポリプロピレンとエチレン−１−ブテンランダム共重合体、またはエチレン−１−オクテンランダム共重合体からなる剛性、耐熱性、耐衝撃性に優れるポリプロピレン組成物が提案されている（例えば特許文献４参照）。しかし、本特許は基本的に自動車バンパーなどの射出成形製品を対象としたものであり、青果物や花卉類の鮮度保持性を高めた包装用フィルムへの応用については全く想定していなかった。
【０００９】
また、特定のシンジオタクティックポリプロピレンとエチレン−オクテン共重合体からなる樹脂組成物をアイソタクティックポリプロピレンよりなる基材層に積層してなる積層フィルムが提案されている（例えば特許文献５参照）。しかし、シンジオタクティックポリプロピレンは一般に結晶化度が低く、軟らかいので主要な用途は従来よりヒートシール材であり、本提案の組成物もヒートシール性の改良を目的とするものであった。
【００１０】
また、エチレン−１−オクテン系共重合体とエチレン−プロピレン系共重合体からなる樹脂層を含む共押出積層フィルムが提案されている（例えば特許文献６参照）。しかし、本提案においても当該樹脂層の機能はあくまでヒートシール性であり、共押出積層フィルムに占める厚み割合は最大でも４０％である。
【００１１】
また、アイソタクチックポリプロピレンとエチレン−オクテン−１共重合体からなるオレフィン系樹脂製フィルムが提案されている（例えば特許文献７参照）。しかし、本提案は実施例で示されているように、全て炭酸カルシウムを１０％含み、厚みも０．１ｍｍと厚手の表面化粧用フィルムであり、透明性が重視される青果物や花卉類の包装に適するものではなかった。
【００１２】
また、エチレン−プロピレン共重合体と、炭素数が３〜８のα−オレフィンからなるエチレン−α−オレフィン共重合体との混合物に、防曇剤を配合した二軸延伸ポリプロピレン系フィルムが提案されている（例えば特許文献８参照）。しかし、本提案の効果はエチレン−α−オレフィン共重合体の混合による、ポリプロピレン系フィルムの防曇性改良であるとともに、α−オレフィンとしての１−オクテンの優位性やガス透過性については何ら言及していなかった。
【００１３】
かかる状況下において先に本発明者はポリプロピレン：５５〜９５ｗｔ％およびエチレン−１−オクテンランダム共重合体：５〜４５ｗｔ％からなるガス透過制御フィルムを提案したが（特願２００５−３４３９２６）、よりガス透過度が高くかつ二酸化炭素透過度／酸素透過度の比が大きいフィルムの要望があることが判明した。
【特許文献１】特開２００３−２９１２８２号公報
【特許文献２】特開平５−１５３９０７号公報
【特許文献３】特開２００１−１０６８０２号公報
【特許文献４】特許２６１８１６９号公報
【特許文献５】特開平９−３９１７５号公報
【特許文献６】特開２００３−１６５５７２号公報
【特許文献７】特開平１０−３３０５５１号公報
【特許文献８】特許３０３０４４６号公報
【発明の開示】
【発明が解決しようとする課題】
【００１４】
本発明は酸素透過度および二酸化炭素透過度が高く、かつ二酸化炭素透過度／酸素透過度の比が大きい、青果物や花卉類を包装した際の鮮度保持性に優れるガス透過制御フィルムを提供することを課題とする。
【課題を解決するための手段】
【００１５】
ポリプロピレン（Ａ）５４〜９５重量部と、エチレン−１−オクテンランダム共重合体（Ｂ）４〜４５重量部と、ジグリセリンオレイン酸エステル、グリセリンオレイン酸エステル、およびひまし油エチレンオキサイド付加物からなる群から選択される少なくとも１種の界面活性剤（Ｃ）０．１〜３重量部（ただし、（Ａ）と（Ｂ）と（Ｃ）との合計を１００重量部とする）とを含む層を含有するガス透過制御フィルムは、酸素透過度および二
酸化炭素透過度が高く、かつ二酸化炭素透過度／酸素透過度の比が大きいので、青果物や花卉類の鮮度保持包装に極めて好適であることを見出して本発明を完成させた。ポリプロピレン（Ａ）はプロピレン単独重合体（Ａ１）および／またはプロピレン−α−オレフィン共重合体（Ａ２）であることが好ましく、エチレン−１−オクテンランダム共重合体（Ｂ）に含まれる１−オクテンから誘導される構成単位の含有量は２〜２０モル％であることが好ましい。本発明のフィルムは単層でも多層でもよいが、多層の場合は全体の厚みに対する上記組成からなる層の厚みが５０％以上を占めることが好ましい。また、本発明のガス透過制御フィルムは少なくとも一軸方向に延伸されていることが好ましく、二軸方向に延伸されていることがより好ましい。また、本発明のガス透過制御フィルムの内部ヘイズ値は１％未満であることが好ましい。
【発明の効果】
【００１６】
このような本発明のガス透過制御フィルムは、従来のポリプロピレン系フィルムはもとより、ポリプロピレンとエチレン−１−オクテンランダム共重合体からなるフィルムに比べても酸素透過度と二酸化炭素透過度が高く、かつ二酸化炭素透過度／酸素透過度の比も大きいので、青果物や花卉類を密封包装した場合の鮮度保持期間を延長することができる。また、フィルムの内部ヘイズが低いので包装内容物の視認性が良好である。さらに本発明のガス透過制御フィルムには、物理的な穴を設けずともガス透過を制御できるので、外部からの汚染物質侵入を防ぐことができる。
【発明を実施するための最良の形態】
【００１７】
本発明にかかるガス透過制御フィルムは、ポリプロピレン（Ａ）５４〜９５重量部と、エチレン−１−オクテンランダム共重合体（Ｂ）４〜４５重量部と、ジグリセリンオレイン酸エステル、グリセリンオレイン酸エステル、およびひまし油エチレンオキサイド付加物からなる群から選択される少なくとも１種の界面活性剤（Ｃ）０．１〜３重量部（ただし、（Ａ）と（Ｂ）と（Ｃ）との合計を１００重量部とする）とを含む層（以下、ガス透過制御層ともいう）を含有することを特徴とする。
【００１８】
以下に各成分についてさらに詳細に説明する。
本発明で使用するポリプロピレン（Ａ）は、プロピレン単独重合体（Ａ１）および／またはプロピレン−α−オレフィン共重合体（Ａ２）であることが好ましい。またポリプロピレン（Ａ）はアイソタクティックポリプロピレンであることが好ましい。
【００１９】
プロピレン−α−オレフィン共重合体（Ａ２）で用いられるα−オレフィンとしては、たとえば、エチレン、１−ブテン、１−ペンテン、１−ヘキセン、１−ヘプテン、１−オクテン、１−デセン、１−ドデセン、１−ヘキサドデセン、４−メチル−１− ペンテン
、２−メチル−１− ブテン、３−メチル−１− ブテン、３，３−ジメチル−１− ブテ
ン、ジエチル−１− ブテン、トリメチル−１− ブテン、３−メチル−１− ペンテン、
エチル−１− ペンテン、プロピル−１− ペンテン、ジメチル−１− ペンテン、メチル
エチル−１− ペンテン、ジエチル−１− ヘキセン、トリメチル−１− ペンテン、３−
メチル−１− ヘキセン、ジメチル−１− ヘキセン、３，５，５−トリメチル−１− ヘ
キセン、メチルエチル−１− ヘプテン、トリメチル−１− ヘプテン、ジメチルオクテン、エチル−１− オクテン、メチル−１− ノネン、ビニルシクロペンテン、ビニルシクロヘキサン、ビニルノルボルナンなどが挙げられる。これらのα−オレフィンから誘導される構成単位はプロピレン−α−オレフィン共重合体（Ａ２）中に一種類以上、合計１０モル％以下の割合で含有することができる。
【００２０】
また、本発明で使用するポリプロピレン（Ａ）のメルトフローレート（ＪＩＳ  Ｋ７２１０、２３０℃、荷重２．１６ｋｇ）は通常０．５〜１０ｇ／１０分、好ましくは１〜４ｇ／１０分、より好ましくは１．５〜３．５ｇ／分の範囲にある。メルトフローレートが
この範囲にあると、フィルムの成形性および機械的強度が良好であるため好ましい。このようなポリプロピレン（Ａ）は、ガス透過制御層に（Ａ）と（Ｂ）と（Ｃ）との合計を１００重量部とすると５４〜９５重量部、好ましくは５４〜９０重量部、より好ましくは５９〜９０重量部の量で含有されている。この範囲内であるとフィルムの剛性が良好であるため好ましい。
【００２１】
本発明で使用するエチレン−１−オクテンランダム共重合体（Ｂ）は１−オクテンから誘導される構成単位を２〜２０モル％の量で含有していることが好ましく、１０〜２０モル％の量で含有していることがより好ましい。１−オクテンから誘導される構成単位の量がこの範囲にあると、フィルムの剛性とガス透過度が良好であるため好ましい。
【００２２】
また、本発明で使用するエチレン−１−オクテンランダム共重合体（Ｂ）は，１３５℃、デカリン中で測定される極限粘度[η]が１．５〜３．５ｄｌ／ｇ、好ましくは２．０〜３．０ｄｌ／ｇである。このようなエチレン−１−オクテンランダム共重合体（Ｂ）は、公知のバナジウム系触媒またはメタロセン系触媒を用いて製造することができる。
エチレン−１−オクテンランダム共重合体（Ｂ）は、ガス透過制御層に（Ａ）と（Ｂ）と（Ｃ）との合計を１００重量部とすると４〜４５重量部、好ましくは９〜４５重量部、より好ましくは９〜４０重量部の量で含有されている。
本発明で使用する界面活性剤（Ｃ）は、ジグリセリンオレイン酸エステル、グリセリンオレイン酸エステル、およびひまし油エチレンオキサイド付加物からなる群から選択される少なくとも１種である。
【００２３】
ジグリセリンオレイン酸エステルは、ジグリセリンとオレイン酸のエステル化反応により製造することができ、具体的にはＤＧ−ＭＯ（阪本薬品工業(株)製）やポエムＪ−２６８１（理研ビタミン(株)製）などが挙げられる。
【００２４】
グリセリンオレイン酸エステルは、グリセリンとオレイン酸のエステル化反応により製造することができ、具体的にはレオドールＭＯ−６０（花王(株)製）などが挙げられる。
また、ひまし油エチレンオキサイド付加物は、ひまし油にエチレンオキサイドを通常４〜５０モル付加させた化合物で、たとえばＳＵＲＦＲＩＣ  ＣＯ−１０（エチレンオキサイド１０モル付加物；伊藤製油(株)製）などが挙げられる。
【００２５】
このようなジグリセリンオレイン酸エステル、グリセリンオレイン酸エステル、およびひまし油エチレンオキサイド付加物からなる群から選択される少なくとも１種の界面活性剤（Ｃ）は本発明のガス透過制御フィルムのガス透過制御層に添加することのできる防曇剤の構成成分であっても良い。界面活性剤（Ｃ）はガス透過制御層に、（Ａ）と（Ｂ）と（Ｃ）との合計を１００重量部とすると０．１〜３重量部、好ましくは０．２〜２．５重量部、より好ましくは０．５〜２重量部の量で含有されている。この範囲内であるとフィルムの製膜性と透明性が良好であるため好ましい。
【００２６】
本発明のガス透過制御フィルムは、必要に応じて一般的に使用される耐熱安定剤、酸化防止剤、スリップ剤、ブロッキング防止剤、可塑剤、着色剤、核剤、耐候安定剤、紫外線吸収剤などのほか、防曇剤、防霧剤、抗菌剤、エチレン除去剤などを含有することができる。
【００２７】
本発明のガス透過制御フィルムは、ガス透過制御層のみからなる単層フィルムでもよく、ガス透過制御層に他の樹脂層などを積層した多層フィルムでもよい。
本発明のガス透過制御フィルムの厚みは、包装される青果物や花卉類の種類と使用方法にもよるため特に限定されないが、通常１０〜１００μｍであり、好ましくは１０〜６０μｍである。また、ガス透過制御層にヒートシール層や強化層、表面保護層などを積層し
て多層フィルムとする場合には、ガス透過制御層の厚みが、全体の厚みのうち、好ましくは５０％以上、より好ましくは６０％以上、特に好ましくは７０％以上を占める。多層フィルムとする場合に、ガス透過制御層の占める割合の上限としては、積層した各層の効果が得られる限り、特に限定はないが、通常は９５％以下である。
【００２８】
ガス透過制御層に積層する樹脂は特に限定されないが、例えばポリエチレン、エチレン−α−オレフィン共重合体、エチレン−酢酸ビニル共重合体、エチレン−アクリル酸エステル共重合体、エチレン−メタアクリル酸エステル共重合体、アイオノマー樹脂、ポリプロピレン、プロピレン−α−オレフィン共重合体、ポリメチルペンテン、ポリブテン、ポリブタジエン、ポリスチレン等を挙げることができる。
【００２９】
本発明のガス透過制御フィルムは、例えばＴダイ法、インフレーション法、カレンダー法などにより成形される。多層フィルムの場合には、例えば共押出により多層成形するか、基材フィルムに押出ラミネート法、またはドライラミネート法で別の樹脂層を積層することにより成形される。
【００３０】
また本発明のガス透過制御フィルムは、少なくとも一軸方向に延伸されていることが好ましく、二軸方向に延伸されていることがより好ましい。延伸により、強度、光学性、外観に優れたフィルムが得られる。延伸の方法としては、ロール方式、テンター方式、チューブラー方式などあり、さらに二軸延伸の場合には逐次二軸延伸または同時二軸延伸することができる。延伸倍率は一軸延伸の場合で３〜８倍、二軸延伸の場合で面倍率１０〜６０倍の範囲が好ましい。
【００３１】
本発明のガス透過制御フィルムの内部ヘイズ値（ＪＩＳ  Ｋ７１０５準拠、シクロヘキサノール中で測定）は１％未満である。内部ヘイズ値がこの範囲であるとヒートシール層や強化層、表面保護層などと積層して多層フィルムとした場合にも透明性が良好で、包装された野菜や花卉の見栄えが良くなる。内部ヘイズの下限としては特に限定はないが、通常は０．１％以上である。
【００３２】
本発明のガス透過制御フィルムを製造するためには、ジグリセリンオレイン酸エステル、グリセリンオレイン酸エステル、およびひまし油エチレンオキサイド付加物からなる群から選択される少なくとも１種の界面活性剤（Ｃ）をポリプロピレン（Ａ）およびエチレン−１−オクテンランダム共重合体（Ｂ）と共にヘンシェルミキサーなどで混合して直接フィルムに成形しても良いし、当該混合物を一軸押出機や二軸押出機を用いて溶融混合してからフィルムに成形しても良い。さらにジグリセリンオレイン酸エステル、グリセリンオレイン酸エステル、およびひまし油エチレンオキサイド付加物からなる群から選択される少なくとも１種の界面活性剤（Ｃ）を高濃度で含有するマスターバッチを作製して、このマスターバッチとポリプロピレン（Ａ）およびエチレン−１−オクテンランダム共重合体（Ｂ）の混合物とをフィルムに成形しても良い。
【００３３】
［実施例］
以下、実施例により本発明をさらに説明するが、本発明はこれに限定されるものではない。なお、ガス透過度と内部ヘイズは次の測定法による。
（ガス透過度）
(株)東洋精機製作所製  ガス透過率測定装置  ＭＴ−Ｃ３型を使用して、ＪＩＳ  Ｋ７１２６のＡ法に準拠して、２３℃、０％ＲＨの条件にて測定した。
（内部ヘイズ）
ガラス製のセルにシクロヘキサノールを入れ、その中にフィルムを浸漬して、ＪＩＳ  Ｋ７１０５に準拠して測定した。
【実施例１】
【００３４】
１ｗｔ％未満のエチレンを含有するアイソタクチックポリプロピレン[プライムポリプ
ロ（登録商標）Ｆ１１３Ｇ  (株)プライムポリマー製、ＭＦＲ（ＪＩＳ Ｋ７２１０、２
３０℃  荷重２．１６ｋｇ）＝３ｇ／１０分]（以下、ＰＰとも記す）５０重量部と、
エチレン−１−オクテンランダム共重合体［１−オクテン単位の含有量１５モル％、ＭＦＲ（ＪＩＳ Ｋ７２１０、１９０℃  荷重２．１６ｋｇ）＝１ｇ／１０分］（以下、ＥＯ
Ｒとも記す）４０重量部と、プライムポリプロＦ１１３Ｇ中にジグリセリンオレイン酸エステル[阪本薬品(株)製ＤＧ−ＭＯ]を１０ｗｔ％含有するマスターバッチ１０重量部とをタンブラーで混合（ドライブレンド）して樹脂組成物を得た。
【００３５】
次にこの樹脂組成物をＴダイ成形機（ダイリップ幅：２００ｍｍ、押出機：３０ｍｍφ、Ｌ／Ｄ＝２５）を使用して、押出機設定温度：２３０℃、ダイ設定温度：２３０℃、チルロール温度：３０℃、引取速度：０．８ｍ／ｍｉｎ、片面エアー冷却の条件で成形して、厚み７００μｍの原反フィルムを得た。次にこの原反フィルムを、１５０℃の熱風を循環させたテンター内で、延伸速度１０ｍ／ｍｉｎで縦方向５倍、横方向７倍に逐次延伸を行い、厚み２０μｍの二軸延伸フィルムを得た。このフィルムの酸素透過度[ＧＴＲ（Ｏ2）]と二酸化炭素透過度[ＧＴＲ（ＣＯ2）]および内部ヘイズを測定した。結果を表１に示す。
【実施例２】
【００３６】
ジグリセリンオレイン酸エステルの代わりにグリセリンオレイン酸エステル[花王(株)
製レオドールＭＯ−６０]を使用したほかは実施例１と同様にして厚み２０μｍの二軸延
伸フィルムを得た。このフィルムの酸素透過度と二酸化炭素透過度および内部ヘイズを測定した。結果を表１に示す。
【実施例３】
【００３７】
ジグリセリンオレイン酸エステルの代わりにひまし油エチレンオキサイド付加物[伊藤
製油(株)製ＳＵＲＦＲＩＣ  ＣＯ−１０]を使用したほかは実施例１と同様にして厚み２
０μｍの二軸延伸フィルムを得た。このフィルムの酸素透過度と二酸化炭素透過度および内部ヘイズを測定した。結果を表１に示す。
【００３８】
［比較例１］
マスターバッチは使用せず、プライムポリプロＦ１１３Ｇ６０重量部とエチレン−１−オクテンランダム共重合体（ＥＯＲ）４０重量部に変更したほかは実施例１と同様にして厚み２０μｍの二軸延伸フィルムを得た。このフィルムの酸素透過度と二酸化炭素透過度および内部ヘイズを測定した。結果を表１に示す。
【００３９】
［比較例２］
ジグリセリンオレイン酸エステルの代わりにグリセリンステアリン酸エステル[花王(株)製レオドールＭＳ−５０]を使用したほかは実施例１と同様にして厚み２０μｍの二軸延伸フィルムを得た。このフィルムの酸素透過度と二酸化炭素透過度および内部ヘイズを測定した。結果を表１に示す。
［比較例３］
ジグリセリンオレイン酸エステルの代わりにジグリセリンステアリン酸エステル[阪本
薬品(株)製ＤＧ−ＭＳ]を使用したほかは実施例１と同様にして厚み２０μｍの二軸延伸
フィルムを得た。このフィルムの酸素透過度と二酸化炭素透過度および内部ヘイズを測定した。結果を表１に示す。
［比較例４］
ジグリセリンオレイン酸エステルの代わりにステアリルジエタノールアミンステアリン酸エステル６１％とグリセリンステアリン酸エステル３９％からなる防曇剤を使用したほ
かは実施例１と同様にして厚み２０μｍの二軸延伸フィルムを得た。このフィルムの酸素透過度と二酸化炭素透過度および内部ヘイズを測定した。結果を表１に示す。
【産業上の利用可能性】
【００４０】
本発明により提供されるガス透過制御フィルムは、ポリプロピレンとエチレン−１−オクテンランダム共重合体のみからなるフィルムに比べて酸素透過度と二酸化炭素透過度が高く、かつ二酸化炭素透過度／酸素透過度の比が大きい。また本発明のガス透過制御フィルムには、物理的な穴が存在しないので、外部からの汚染物質侵入を防ぐことができる。これにより本発明により提供されるガス透過制御フィルムは青果物や花卉類の鮮度保持包装材料として好適である。
【００４１】
【表１】
2008138035.tif 000002